(57)【要約】【課題】本発明の課題は、洗浄などの煩雑な工程を必要とせずに作製することができると共に２種以上の生体材料をパターニングすることもできる生体材料パターニング用樹脂基材を提供することにある。【解決手段】本発明に係る生体材料パターニング用樹脂基材１００，１００Ａでは、（ａ）第１架橋領域Ｒｃ０，Ｒｃ１、（ｂ）第１架橋領域における架橋度と異なる架橋度を有する第２架橋領域および（ｃ）未架橋領域Ｒｎ０，Ｒｎ１のうちの少なくとも２種の領域によりパターンＰｎ０，Ｐｎ１が形成される。なお、架橋領域は、未架橋領域に対して窪んでいてもよい。また、この生体材料パターニング用樹脂基材において、未架橋領域は「光多量化官能基含有高分子を主成分とする高分子材料」から形成されていることが好ましく、架橋領域は「光架橋化高分子を主成分とする高分子材料」から形成されていることが好ましい。【選択図】図１
2014103857.tif 000002
【特許請求の範囲】
【請求項１】
（ａ）第１架橋領域、（ｂ）前記第１架橋領域における架橋度と異なる架橋度を有する第２架橋領域および（ｃ）未架橋領域のうちの少なくとも２種の領域によりパターンが形成される
生体材料パターニング用樹脂基材。
【請求項２】
架橋領域は、前記未架橋領域に対して窪んでいる
請求項１に記載の生体材料パターニング用樹脂基材。
【請求項３】
前記未架橋領域は、光照射により多量化する官能基（以下「光多量化官能基」という）を有する高分子を主成分とする高分子材料から形成されており、
架橋領域は、前記光多量化官能基が多量化した架橋構造を含む高分子を主成分とする高分子材料から形成されている
請求項１または２に記載の生体材料パターニング用樹脂基材。
【請求項４】
前記光多量化官能基は、シンナモイル基、クマリン基、チミン基、キノン基、マレイミド基、カルコン基およびウラシル基より成る群から選択される少なくとも一種の官能基を含む
請求項３に記載の生体材料パターニング用樹脂基材。
【請求項５】
前記光多量化官能基は、可逆性を有する
請求項４に記載の生体材料パターニング用樹脂基材。
【請求項６】
（ａ）第１架橋領域、（ｂ）前記第１架橋領域における架橋度と異なる架橋度を有する第２架橋領域および（ｃ）未架橋領域のうちの少なくとも２種の領域によりパターンが形成される基材を生体材料パターニング用樹脂基材として使用する方法。
【請求項７】
（ａ）第１架橋領域、（ｂ）前記第１架橋領域における架橋度と異なる架橋度を有する第２架橋領域および（ｃ）未架橋領域のうちの少なくとも２種の領域によりパターンが形成されており、
前記少なくとも２種の領域のいずれかに生体材料が付着されている
生体材料パターニング材。
【請求項８】
光照射により多量化する官能基を有する高分子を主成分とする高分子材料から形成される基材を準備する準備工程と、
前記基材に対して光を照射して（ａ）第１架橋領域、（ｂ）前記第１架橋領域における架橋度と異なる架橋度を有する第２架橋領域および（ｃ）未架橋領域のうちの少なくとも２種の領域のパターンを形成する光照射工程と
を備える、生体材料パターニング用樹脂基材の製造方法。
【請求項９】
（ａ）第１架橋領域、（ｂ）前記第１架橋領域における架橋度と異なる架橋度を有する第２架橋領域および（ｃ）未架橋領域のうちの少なくとも２種の領域によりパターンが形成される基材を準備する準備工程と、
前記少なくとも２種の領域の少なくとも１種の領域に生体材料を付着する付着工程と
を備える、生体材料パターニング材の製造方法。
【請求項１０】
前記付着工程では、架橋領域に生体材料が付着された後に前記未架橋領域に生体材料が付着される
請求項９に記載の生体材料パターニング材の製造方法。
【請求項１１】
前記付着工程後に（ａ）前記架橋領域の架橋度を部分的に変化させる加工および（ｂ）前記未架橋領域を部分的に架橋させる加工の少なくとも一方の加工を行う加工工程をさらに備える、請求項９または１０に記載の生体材料パターニング材の製造方法。
【請求項１２】
複数種の架橋領域および未架橋領域のうちの少なくとも２種の領域によりパターンが形成される
生体材料パターニング用樹脂基材。
【発明の詳細な説明】
【技術分野】
【０００１】
本発明は、生体材料をパターニングするための生体材料パターニング用樹脂基材およびその製造方法に関する。また、本発明は、生体材料を基板上にパターニングした生体材料パターニング材およびその製造方法にも関する。
【背景技術】
【０００２】
近年、再生医療、組織工学の発展に伴って、細胞培養技術の開発は極めて重要な課題となってきた。特に、単純な細胞培養だけではなく、基材上の任意の場所に細胞を接着させて細胞のパターニングを行う技術は、医療分野だけではなく、電気・電子工学、エネルギー分野などに利用するためのバイオテクノロジーとして重要である。そのような細胞パターニング技術では、細胞培養に用いる基材の表面改質技術が重要となる。一般に細胞は疎水性表面に接着しやすく、親水性表面に接着しにくい。従来技術では、このような性質を利用し、基材表面に親水性領域と疎水性領域のパターンを形成させることにより、細胞接着に強弱をつけて細胞パターニングを行っている。
【先行技術文献】
【特許文献】
【０００３】
【特許文献１】特開２００７−２６９９７３号公報
【特許文献２】特開２００６−００８９７５号公報
【特許文献３】特開２０１１−０６７２２３号公報
【非特許文献】
【０００４】
【非特許文献１】岩崎泰彦ら、「タンパク質および細胞操作のための明確な生体模倣高分子ブラシから生じるナノバイオインターフェイスの制御（Control of Nanobiointerfaces Generated from Well-Defined BiomimeticPolymer Brushes for Protein and Cell Manipulations）」、バイオマクロモレキュールス（Biomacromolecules）、２００４年、第５巻、第６号、ｐ．２３０８−２３１４
【発明の概要】
【発明が解決しようとする課題】
【０００５】
ところで、従来技術では、例えば、感光性ポリマーを塗布するフォトリソグラフィーにより細胞のパターニング培養が可能な細胞培養基材を作製している（例えば、特許文献１等参照）。しかし、このような技術では、感光性ポリマーを塗布して露光した後に、溶媒により可溶部分を除去させる洗浄作業が必要となる。つまり、このような細胞培養基材を作製するためには非常に煩雑な製造工程を経る必要があり、その結果、製造コストが高くなる問題がある。
【０００６】
また、培養基材表面に重合開始基をパターニングし、そこからモノマーを重合して細胞接着性を示さないポリマー層を形成させることにより、細胞のパターニング培養が可能な細胞培養基材を作製する技術が提案されている（例えば、非特許文献１等参照）。この技術でも同様に、細胞培養基材の作製に煩雑な工程が必要とされるだけではなく、モノマー重合の際に厳密な雰囲気制御が要求される等の問題もある。このため、この技術でも、製造コストが高くなる問題がある。
【０００７】
また、温度応答性高分子と光応答性スピロベンゾピランを含む高分子を培養基材にコーティングし、光照射により細胞の接着を制御する細胞培養基材が提案されている（例えば、特許文献２等参照）。この技術では、光照射部の高分子鎖の親水性／疎水性の変化に基づいて、細胞接着を阻害することによりパターニングを行っている。しかし、このように明確な親水性領域および疎水姓領域を有する細胞培養基材では、細胞パターニングを行った後の非接着領域で別細胞を培養することが困難になる問題があり、異種細胞の共培養は難しい。
【０００８】
さらに、凹凸構造を有する基材表面の凸部に光触媒含有層を作製し、光照射により細胞接着を阻害することにより、培養基材の凹部のみにおいて細胞培養を可能とする細胞培養パターニング基材が提案されている（例えば、特許文献３等参照）。この技術では、細胞接着阻害を行う部位において、光触媒などの化合物を用いて細胞接着を阻害している。このため、この細胞培養パターニング基材では、細胞パターニングを行った後の非接着領域で別細胞を培養することは不可能である。
【０００９】
本発明の課題は、洗浄等の煩雑な工程および厳密な雰囲気制御を必要とせずに作製することができると共に２種以上の生体材料をパターニングすることもできる生体材料パターニング用樹脂基材を提供することにある。
【課題を解決するための手段】
【００１０】
本発明の第１局面に係る生体材料パターニング用樹脂基材では、第１架橋領域、第２架橋領域および未架橋領域のうちの少なくとも２種の領域によりパターンが形成される。なお、第２架橋領域は、第１架橋領域における架橋度と異なる架橋度を有する。以下、第１架橋領域および第２架橋領域を併せて「架橋領域」と称する場合がある。また、ここにいう「生体材料」とは、例えば、細胞、菌、ウィルス、抗原、抗体、タンパク質、脂質、糖質、酵素等である。また、架橋領域は、未架橋領域と同一の平面上に形成されてもよいし、未架橋領域よりも下方に形成されてもよいし、未架橋領域よりも上方に形成されてもよい。すなわち、架橋領域は、窪んでいてもよいし、隆起していてもよい。なお、架橋領域が窪んでいる生体材料パターニング用樹脂基材は、例えば、特開２０１２−１４４６１０号公報に記載される技術により形成することができる。また、樹脂基材は、フィルムであってもよいし、コーティング膜であってもよい。
【００１１】
なお、上述の記載は、「生体材料パターニング用樹脂基材では、複数種の架橋領域および未架橋領域のうちの少なくとも２種の領域によりパターンが形成される」とも言い換えることもできる。すなわち、生体材料パターニング用樹脂基材では、１種の架橋領域と未架橋領域からパターンが形成されていてもよいし、架橋度が異なる複数種の架橋領域からパターンが形成されていてもよいし、架橋度が異なる複数種の架橋領域と未架橋領域からパターンが形成されてもよい。
【００１２】
上述の生体材料パターニング用樹脂基材において、未架橋領域は、光照射により多量化する官能基（以下「光多量化官能基」という）を有する高分子（以下「光多量化官能基含有高分子」という）を主成分とする高分子材料から形成されていることが好ましい。なお、この高分子材料は、光多量化官能基含有高分子のみから構成されていてもよいし、光多量化官能基含有高分子と他の高分子とのブレンド物から構成されていてもよい。かかる場合、他の高分子は、本発明の趣旨を損なわない範囲で光多量化官能基含有高分子にブレンドされる。
【００１３】
また、架橋領域は、光多量化官能基が多量化した架橋構造を含む高分子（以下「光架橋化高分子」という）を主成分とする高分子材料から形成されていることが好ましい。なお、この高分子材料は、未架橋領域が光多量化官能基含有高分子のみから形成されている場合、光架橋化高分子のみから構成され、未架橋領域が光多量化官能基含有高分子と他の高分子とのブレンド物から形成されている場合、光架橋化高分子と他の高分子とのブレンド物から構成される。また、この高分子材料は、相互侵入網目構造またはセミ相互侵入網目構造を有していてもよい。
【００１４】
なお、光多量化官能基を架橋化させるための照射光としては、例えば、紫外線、可視光、Ｘ線等が挙げられる。
【００１５】
また、上述の光多量化官能基は、シンナモイル基、クマリン基、チミン基、キノン基、マレイミド基、カルコン基およびウラシル基より成る群から選択される少なくとも一種の官能基を含むことが好ましい。なお、シンナモイル基、チミン基、キノン基、マレイミド基、カルコン基およびウラシル基は紫外線により二量化し、クマリン基は紫外線および可視光により二量化する。また、この光多量化官能基は、二量化−単量化の可逆性を有することが好ましい。なお、このような光多量化官能基としては、例えば、クマリン基、チミン基が挙げられる。
【００１６】
上述の通り、この生体材料パターニング用樹脂基材は、例えば、「光多量化官能基含有高分子を主成分とする高分子材料から形成される基材」にフォトマスクを介して光を照射することにより作製することができる。このため、この生体材料パターニング用樹脂基材は、洗浄などの煩雑な工程および厳密な雰囲気制御を必要とせずに作製することができる。また、この生体材料パターニング用樹脂基材は、架橋領域／未架橋領域、第１架橋領域／第２架橋領域、第１架橋領域／第２架橋領域／未架橋領域といった僅かな表面弾性率・表面自由エネルギーの差等により生体材料のパターニングを行うことができる。さらに、この生体材料パターニング用樹脂基材では、例えば、架橋度が異なる複数種類の架橋領域を形成することも可能であり、かかる場合、２種以上の架橋領域を利用した生体材料のパターニングを行うことができる。このため、この生体材料パターニング用樹脂基材は、２種以上の生体材料をパターニングすることも可能である。なお、架橋領域が窪んだり隆起したりしている場合、すなわち生体材料パターニング用樹脂基材に架橋領域および未架橋領域に基づく凹凸構造が形成されている場合、その凹凸構造も生体材料のパターニングに影響を及ぼすと思われる。
【００１７】
本発明の第２局面に係る生体材料パターニング材では、第１架橋領域、第２架橋領域および未架橋領域のうちの少なくとも２種の領域によりパターンが形成されており、さらにその少なくとも２種の領域のいずれかに生体材料が付着されている。なお、第２架橋領域は、第１架橋領域における架橋度と異なる架橋度を有する。
【００１８】
このため、生体材料パターニング材では、例えば、細胞の共培養を行うことができる。
【００１９】
本発明の第３局面に係る生体材料パターニング用樹脂基材の製造方法は、準備工程および光照射工程を備える。準備工程では、光多量化官能基含有高分子を主成分とする高分子材料から形成される基材が準備される。光照射工程では、基材に対して光が照射されて、第１架橋領域、第２架橋領域および未架橋領域のうちの少なくとも２種の領域から成るパターンが形成される。なお、第２架橋領域は、第１架橋領域における架橋度と異なる架橋度を有する。また、光照射工程では、フォトマスクを介して基材に対して光を照射して上記パターンを形成してもよいし、基材にレーザー光を直接、照射して上記パターンを形成してもよい。
【００２０】
このため、この生体材料パターニング用樹脂基材の製造方法を利用すれば、洗浄などの煩雑な工程および厳密な雰囲気制御を必要とせずに生体材料パターニング用樹脂基材を作製することができる。したがって、生体材料パターニング用樹脂基材の製造コストを抑制することができる。
【００２１】
本発明の第４局面に係る生体材料パターニング材の製造方法は、準備工程および付着工程を備える。準備工程では、第１架橋領域、第２架橋領域および未架橋領域のうちの少なくとも２種の領域から成るパターンが形成される基材が準備される。なお、第２架橋領域は、第１架橋領域における架橋度と異なる架橋度を有する。付着工程では、少なくとも２種の領域の少なくとも１種の領域に生体材料が付着される。なお、付着工程では、架橋領域に生体材料が付着された後に未架橋領域に生体材料が付着されてもよいし、未架橋領域に生体材料が付着された後に架橋領域に生体材料が付着されてもよい。なお、架橋領域が複数存在する場合、各架橋領域に異種の生体材料が付着されてもよい。また、架橋領域と未架橋領域が存在する場合、架橋領域と未架橋領域に異種の生体材料が付着されてもよい。
【００２２】
このため、生体材料パターニング材の製造方法を利用すれば、例えば、細胞の共培養を行うことができる。
【００２３】
また、上述の生体材料パターニング材の製造方法は、加工工程をさらに備えてもよい。加工工程では、付着工程後に（ａ）架橋領域の架橋度を部分的に変化させる加工および（ｂ）未架橋領域を部分的に架橋させる加工の少なくとも一方の加工が行われる。なお、この加工は、可視光線の照射等、生体材料に死滅・失活させないような手段により行われることが好ましい。
【００２４】
かかる場合、付着工程において架橋領域または未架橋領域に付着された細胞や菌等は、新たな架橋領域を住処として好めばその架橋領域に移動して新たなパターンを形成する。そして、細胞等の移動後に空いた領域には、新たな細胞や菌をパターニングすることができる。すなわち、このようにすれば、段階的に３種以上の生体材料のパターニングを行うことができる。
【図面の簡単な説明】
【００２５】
【図１】本発明の第１実施形態に係る生体材料パターニング用樹脂基材の斜視図である。
【図２】本発明の第２実施形態に係る生体材料パターニング用樹脂基材の斜視図である。
【図３】光架橋性高分子のシンナモイル基が二量化する前の状態を示す模式的断面図である。
【図４】光架橋性高分子のシンナモイル基が二量化した後の状態を示す模式的断面図である。
【図５】２７０ｎｍの波長の紫外線をシートメッシュ越しにPVCi-g-PDMSフィルムに２時間照射して作製した細胞パターニング用樹脂基材のＡＦＭ画像である（左上：形状像、右上：濃淡図、下：断面図）。
【図６】広域波長の紫外線をシートメッシュ越しにPVCi-g-PDMSフィルムに１時間照射して作製した細胞パターニング用樹脂基材のＡＦＭ画像である（左上：形状像、右上：濃淡図、下：断面図）。
【図７】２７０ｎｍの波長の紫外線をシートメッシュ越しにPVCi-g-PDMSフィルムに（ａ）２時間および（ｂ）４時間照射して作製した細胞パターニング用樹脂基材上で７日間細胞培養したときの顕微鏡写真である。
【図８】広域波長の紫外線をシートメッシュ越しにPVCi-g-PDMSフィルムに１時間照射して作製した細胞パターニング用樹脂基材上で（ａ）３日間および（ｂ）７日間細胞培養したときの顕微鏡写真である。
【発明を実施するための形態】
【００２６】
−第１実施形態−
本発明の第１実施形態に係る生体材料パターニング用樹脂基材１００は、図１に示されるように、架橋領域Ｒｃ０および未架橋領域Ｒｎ０によるパターンＰｎ０を有する。このような生体材料パターニング用樹脂基材１００は、例えば、以下に説明する光架橋性高分子から形成される基板に対して、パターンＰｎ０に対応するフォトマスクを介して光を照射することにより、または、レーザー光線を直接、照射することにより作製される。以下、この光架橋性高分子およびその製造方法ならびに生体材料パターニング用樹脂基材１００の製造方法について詳述する。
【００２７】
＜光架橋性高分子＞
光架橋性高分子は、光の照射を受けて架橋構造を形成する光架橋性官能基を含む高分子である。光架橋性官能基は、光の光線量に応じた量の架橋構造を形成する。そして、この光架橋性高分子においてそのような架橋構造が形成されると、光架橋性高分子は、その架橋構造形成量に応じて体積が減少する。なお、このような体積の減少は光の照射方向に沿って生じる。また、本実施の形態において、光の光線量は、照射面積当たりのエネルギー（ｍＪ／ｃｍ２またはｍＷ・ｓ／ｃｍ２）で表される。また、光架橋性官能基特有の光吸収ピークでの吸光度が照射時間０分における初期吸光度ａに対して１／２になるまでの時間は、１８０分以下であることが好ましく、６０分以下であることがより好ましい。この時間が短ければ短いほど加工時間を短縮することできる。すなわち、この時間は０分に近いことが好ましい。このような架橋構造を生じさせる光は、光架橋性官能基の種類に依存するが、例えば、紫外線（ＵＶ光）、可視光線、Ｘ線等である。なお、紫外線の波長領域は１０ｎｍ以上４００ｎｍ以下であり、可視光線の波長領域は４００ｎｍ超８３０ｎｍ以下であり、Ｘ線の波長領域は１ｐｍ以上１０ｎｍ以下である。
【００２８】
なお、光架橋性高分子の分子量は、特に限定されず、数平均分子量で１０００以上であることが好ましく、数平均分子量で２０００以上５００００００以下の範囲内にあることがより好ましい。光架橋性高分子の数平均分子量がこの範囲内であれば、光架橋性高分子からフィルムなどを形成し易くできるだけでなく、光架橋性高分子における体積減少をより顕著なものとすることができるからである。
【００２９】
この光架橋性高分子では、光架橋性官能基による架橋構造形成に伴って分子の移動が生じる。光架橋性高分子は、このときに変形を生じ易い構造を有していることが好ましい。架橋構造形成時において、光架橋性高分子が体積変化し易くなるだけでなく、架橋構造が形成され易くなるからである。また、架橋構造形成時において、そのフィルム等に亀裂等が生じ難い。以下、この光架橋性高分子の化学構造について詳述する。
【００３０】
（１）高分子主鎖構造
光架橋性高分子の高分子主鎖は、ホモポリマーであってもよいし、ランダム共重合体、交互共重合体、周期的共重合体、ブロック共重合体、グラフト共重合等の共重合体であってもよい。また、この高分子主鎖は、合成高分子であってもよいし、天然高分子であってもよいし、半合成高分子（改質天然高分子）であってもよい。この高分子主鎖は柔軟性を有することが好ましい。柔軟性を有する高分子主鎖としては、例えば、ポリジメチルシロキサン系ポリマー、ポリエチレングリコール系ポリマー、スチレン‐ブタジエン共重合ポリマー、ポリブタジエン、ポリイソプレン、アクリロニトリル−ブタジエン共重合ポリマー、イソプレン−イソブチレン共重合ポリマー、エチレン−プロピレン−ジエン共重合ポリマー、ハロゲン化ブチルポリマー等のガラス転移温度が低いゴム系高分子、エラストマー系高分子が例示される。なお、このようなポリマーの好ましいガラス転移温度は−１４０℃以上２０℃以下の範囲内である。
【００３１】
また、高分子主鎖に柔軟な側鎖を導入することによって柔軟性を確保するようにしてもかまわない。なお、そのような側鎖としては、例えば、ケイ素鎖、炭素鎖などを基本骨格とする長鎖構造を有するものが挙げられる。かかる場合、高分子主鎖は、ポリエチレン、ポリプロピレン、ポリブテン、ポリ塩化ビニル、ポリエステル（ＰＥＴ）、ポリアミド、ポリカーボネート、ポリビニルスルホン酸、ポリビニルベンゼンスルホン酸、ポリマレイン酸、ポリスチレン、ポリビニルピリジン、ポリビニルカルバゾール、ポリジメチルアミノスチレン、ポリ酢酸ビニル、ポリアリルアミン、アクリル酸系ポリマー等の比較的柔軟性に乏しいものであってもよい。なお、アクリル酸系ポリマーとしては、例えば、（メタ）アクリル酸、アルキル（メタ）アクリレート、（メタ）アクリルアミド・アクリルアミドアルキルスルホン酸・（メタ）アクリロニトリル・ジメチルアミノプロピル（メタ）アクリルアミド等のアミノ置換（メタ）アクリルアミド、ジメチルアミノエチル（メタ）アクリレート・ジエチルアミノエチル（メタ）アクリレート・ジメチルアミノプロピル（メタ）アクリレート等の（メタ）アクリル酸アミノ置換アルキルエステル、２−ヒドロキシエチル（メタ）アクリレート等のヒドロキシエチルメタクリレート、Ｎ−イソプロピル（メタ）アクリルアミド、Ｎ，Ｎ’−ジメチル（メタ）アクリルアミド等のアルキル置換（メタ）アクリルアミド等のホモポリマー、共重合体が挙げられる。さらに、本発明の趣旨を損ねない範囲で、他のモノマー、オリゴマーを共重合させてもよい。なお、本明細書において、「（メタ）アクリル」との表記は、「アクリル」または「メタクリル」を意味するものとして使用されている。
【００３２】
上述の柔軟な側鎖は、ケイ素数または炭素数が２０以上５００００以下の範囲内のケイ素鎖または炭素鎖であることが好ましい。ケイ素数または炭素数がこの範囲内であれば、フィルム等の成形品を形成しやすいだけでなく、光架橋性官能基の相対的な濃度が適度に維持され、架橋構造が形成され易くなるからである。
【００３３】
上述のケイ素鎖としては、例えば、ポリシロキサン、シリコーンなどの構造が挙げられる。また、上述の炭素鎖としては、例えば、イソプレン、スチレン−ブタジエン、ブタジエン、エチレン−プロピレン、ブタジエン−ニトリル、クロロプレン、エチレングリコール、プロピレングリコール、アクリル酸系モノマー、ウレタン系モノマー等のホモポリマー、共重合体が挙げられる。
【００３４】
また、光架橋性高分子１００質量部に対する柔軟な高分子鎖（主鎖および側鎖の少なくとも一方）の含有率は、１０質量部以上８０質量部以下の範囲内であることが好ましい。
【００３５】
（２）光架橋性官能基
光架橋性官能基としては、例えば、アジド基、クロロメチル基、光開始ラジカル発生基、光多量化官能基等を挙げることができる。光多量化官能基としては、例えば、光二量化官能基が挙げられる。光二量化官能基としては、例えば、シンナモイル基、クマリン基、チミン基、キノン基、マレイミド基、カルコン基、ウラシル基、アントラセン基等が挙げられる。このような光二量化官能基は、π電子共役構造を含んでおり、[Ａ＋Ａ]（Ａは２、４などの整数）光環化付加反応によって二量化される。なお、ここにいう「光環化付加反応」とは、π電子系の骨格を形成する反応をいう。また、上記光二量化官能基のうちクマリン基、チミン基、アントラセン基には、二量化−単量化の可逆性がある。具体的には、クマリン基は、３１０ｎｍ以上の長波長紫外線が照射されると二量化し、２５０〜２６０ｎｍ程度の短波長紫外線が照射されると単量化する。チミン基は、２８０ｎｍ前後の長波長紫外線が照射されると二量化し、２４０ｎｍ前後の短波長紫外線が照射されると単量化する。アントラセン基は、長波長紫外線が照射されると二量化し、加熱されたり３００ｎｍ以下の短波長紫外線が照射されたりすると単量化する。光架橋性官能基は、光架橋性高分子に少なくとも１種類含まれていればよく、複数種類含まれていてもよい。特に、光二量化官能基は、光の照射時間に応じて光架橋性高分子の体積を減少させ易く好ましい。また、光二量化官能基が１種類である場合、同種の光二量化官能基のみが存在するため架橋構造の形成を制御し易い。一方、光二量化官能基が複数種類含まれている場合、異種の光二量化官能基は架橋構造の形成光波長が異なる。かかる場合、異なる波長の光を用いて光架橋性高分子の体積を減少させることができる。なお、光二量化官能基がシンナモイル基である場合の二量化形成モデルは以下の化学式に示される通りである。
【化１】
2014103857.tif 000003
【００３６】
なお、シンナモイル基特有の光吸収ピークは２８０ｎｍ付近にあり、シンナモイル基は、この波長の紫外線を吸収して二量化する。シンナモイル基の二量化前では高分子主鎖が互いに離間しているが、シンナモイル基の二量化後では高分子主鎖同士が互いに接近している。その結果、光架橋性高分子の自由体積が減少することとなる。なお、マレイミド基は３８０ｎｍ以下の紫外線が照射されると二量化し、カルコン基は３６０ｎｍ前後の紫外線が照射されると二量化する。
【００３７】
光架橋性高分子の１００質量部に対する光架橋性官能基の含有率は１０質量部以上９０質量部以下の範囲内であることが好ましい。光架橋性官能基の含有率がこの範囲内であれば、適度な量の架橋構造を形成することができると共に、光架橋性高分子の体積変化を適度なものとすることができるからである。
【００３８】
＜光架橋性高分子の製造方法＞
本発明の第１実施形態に係る光架橋性高分子は、（ａ）光架橋性官能基を有するモノマー（マクロモノマーを含む）、オリゴマー等を重合する方法（以下「重合法」という）、（ｂ）高分子に光架橋性官能基を導入する方法（以下「官能基導入法」という）等により製造することができる。以下、上述の２種類の製造方法について詳述する。
【００３９】
（１）重合法
重合法では、上述の通り、光架橋性官能基を有するモノマー、オリゴマー等（以下「光架橋性官能基含有モノマー等」という）が重合される。なお、この重合法では、光架橋性官能基含有モノマー等に、光架橋性官能基を有さない他のモノマー、オリゴマー等（以下「光架橋性官能基非含有モノマー等」という）が共重合されてもよい。光架橋性官能基非含有モノマー等としては、例えば、＜光架橋性高分子＞の欄に記載されている高分子主鎖を構成するモノマー、オリゴマー等が例示される。
【００４０】
光架橋性官能基を有するモノマーとしては、例えば、アジド基、クロロメチル基、光開始ラジカル発生基、光多量化官能基等を有する各種モノマーを挙げることができる。このようなモノマーの具体例としては、例えば、アジド基、クロロメチル基、光開始ラジカル発生基、光多量化官能基を有するビニルモノマー、プロピレンモノマー、ブテンモノマー、塩化ビニルモノマー、テレフタル酸モノマー、１，３−プロパンジオール、ε−カプロラクタムモノマー、ウンデカンラクタムモノマー、ラウリルラクタムモノマー、ビスフェノールモノマー、アクリル酸モノマー、ジメチルシロキサンモノマー、エチレングリコールモノマー、スチレンモノマー、ブタジエンモノマー、イソプレンモノマー、イソブチレンモノマー等が挙げられる。なお、これらのモノマーに代えてオリゴマーを用いることもできる。
【００４１】
また、光多量化官能基を有するモノマーとしては、例えば、光二量化官能基を有するモノマーが挙げられる。光二量化官能基を有するモノマーとしては、例えば、シンナモイル基、クマリン基、チミン基、キノン基、マレイミド基、カルコン基、ウラシル基またはアントラセン基を有するビニルモノマー、プロピレンモノマー、ブテンモノマー、塩化ビニルモノマー、テレフタル酸モノマー、１，３−プロパンジオール、ε‐カプロラクタムモノマー、ウンデカンラクタムモノマー、ラウリルラクタムモノマー、ビスフェノールモノマー、アクリル酸モノマー、ジメチルシロキサンモノマー、エチレングリコールモノマー、スチレンモノマー、ブタジエンモノマー、イソプレンモノマー、イソブチレンモノマー等が挙げられる。なお、これらのモノマーに代えてオリゴマーを用いることもできる。
【００４２】
光架橋性官能基含有モノマー等、光架橋性官能基非含有モノマー等を重合する方法としては、例えば、ラジカル重合、イオン重合、重縮合、開環重合等が挙げられる。また、その重合に用いられる溶媒は、光架橋性官能基含有モノマー等、光架橋性官能基非含有モノマー等が溶解するものであればよい。このような溶媒としては、例えば、水、メタノール、エタノール、酢酸エチル、塩化メチル、クロロホルム、エーテル、テトラヒドロフラン、ベンゼン、トルエン、ｎ−ヘキサン等の公知の溶媒が挙げられる。
【００４３】
なお、本重合法では、必要に応じて重合開始剤を使用してもよい。かかる場合、重合開始剤は、上記溶媒に溶解する必要がある。このような重合開始剤としては、例えば、過硫酸アンモニウム・過硫酸ナトリウム等の過硫酸塩、過酸化水素・ｔ−ブチルハイドロパーオキシド・クメンハイドロパーオキシド等のパーオキシド類、アゾビスイソブチロニトリル、過酸化ベンゾイル等が挙げられる。なお、過硫酸塩・パーオキシド類等の酸化性開始剤は、例えば、亜硫酸水素ナトリウム、Ｎ，Ｎ，Ｎ’，Ｎ’−テトラメチルエチレンジアミン等と併用されることによりレドックス開始剤としても使用することができる。なお、このような重合開始剤を用いることなく、光架橋性官能基含有モノマー等、光架橋性官能基非含有モノマー等に光、放射線等を照射することにより重合を開始させてもよいし、光架橋性官能基含有モノマー等、光架橋性官能基非含有モノマー等を加熱することによって重合させてもよい。
【００４４】
重合温度は、モノマーの耐熱温度、重合開始剤の種類に依存するため、一義的に決定することは困難であるが、例えば、５０℃以上１００℃以下の範囲内において設定することができる。また、重合時間も、特に限定されないが、通常、４時間以上４８時間以下の範囲内である。
【００４５】
光架橋性官能基含有モノマー等、光架橋性官能基非含有モノマー等の重合が完了すれば、光架橋性高分子が生成される。光架橋性高分子は、公知の方法により精製することができる。例えば、重合完了後の光架橋性高分子が溶液中に存在している場合、再沈殿法により光架橋性高分子を精製することができる。再沈殿法では、光架橋性高分子を含む溶液を光架橋性高分子の貧溶媒または非溶媒に添加させる。このとき、光架橋性高分子が析出して沈殿すると共に溶媒中に未反応のモノマー等の不純物が溶解する。その後、この沈殿物を濾過して溶媒を除去することにより光架橋性高分子が精製される。なお、必要に応じて、光架橋性高分子を良溶媒に再溶解させて、上記と同様の操作を複数回繰り返してもよい。
【００４６】
（２）官能基導入法
官能基導入法では、上述の通り、高分子に光架橋性官能基が導入される。高分子は、合成高分子であってもよいし、天然高分子であってもよいし、半合成高分子（改質天然高分子）であってもよい。なお、合成高分子を形成するためのモノマーとしては、ビニルモノマー、プロピレンモノマー、ブテンモノマー、塩化ビニルモノマー、テレフタル酸モノマー、１，３−プロパンジオール、ε‐カプロラクタムモノマー、ウンデカンラクタムモノマー、ラウリルラクタムモノマー、ビスフェノールモノマー、アクリル酸モノマー、ジメチルシロキサンモノマー、エチレングリコールモノマー、スチレンモノマー、ブタジエンモノマー、イソプレンモノマー、イソブチレンモノマー等が挙げられる。なお、これらのモノマーに代えてオリゴマーを用いることもできる。また、当然のことながらこれらのモノマー、オリゴマーは、光架橋性官能基を有さない。また、天然高分子としては、澱粉、セルロース、キチン、キトサン、タンパク質等が挙げられる。当然のことながらこれらの天然高分子は、光架橋性官能基を有さない。
【００４７】
合成高分子の製造条件（重合の種類、溶媒、重合開始剤、重合温度、重合時間、精製等）は、上述の重合法に示された製造条件と同様である。そして、この官能基導入法では、天然高分子、半合成高分子または上述のモノマー等を重合して得られる合成高分子中の官能基に、光架橋性官能基を含む化合物（以下「光架橋性官能基含有化合物」という）を反応させることにより高分子に光架橋性官能基を導入して、光架橋性高分子を得る。
【００４８】
光架橋性官能基含有化合物としては、例えば、アジド基、クロロメチル基、光開始ラジカル発生基、光多量化官能基などを有するビニル化合物、アルコール、カルボン酸、アミン、エステル、エーテル等が挙げられる。また、光多量化官能基を有する化合物としては、例えば、シンナモイル基、クマリン基、チミン基、キノン基、マレイミド基、カルコン基ウラシル基またはアントラセン基を有するビニル化合物、アルコール、カルボン酸、アミン、エステル、エーテル等の光二量化官能基を含む化合物が挙げられる。
【００４９】
なお、光架橋性官能基含有化合物の反応条件は、特に限定されず、その種類および高分子主鎖の構造に依存するため、一般の有機化学的手法に基づいて決定すればよい。
【００５０】
＜生体材料パターニング用樹脂基材の製造方法＞
生体材料パターニング用樹脂基材１００（図１参照）は、フィルム成形工程および露光工程を経て製造される。以下、これらの工程について詳述する。
【００５１】
フィルム成形工程では、スピンコート法、バーコート法、押出し法等の方法により光架橋性高分子のフィルム（以下「光架橋性高分子フィルム」という）を成形する。なお、この光架橋性高分子フィルムの成形条件は、光架橋性高分子の種類、所望の膜厚等によって適宜変更すればよい。また、光架橋性高分子フィルムの作製に際し、光架橋性高分子のみを使用してもよいし、本発明の趣旨を損なわない範囲で光架橋性高分子に他の高分子をブレンドしてもよい。なお、他の高分子は、他の光架橋性高分子であってもよいし、光架橋性を有さない高分子であってもよい。
【００５２】
露光工程では、パターンＰｎ０に対応するフォトマスクを介して光架橋性高分子フィルムに光を照射することにより、または、光架橋性高分子フィルムにレーザー光線を直接、照射することにより、光架橋性高分子フィルム上に架橋領域Ｒｃ０および未架橋領域Ｒｎ０のパターンＰｎ０を形成する（図１参照）。なお、本発明の実施の形態では、上述の理由により架橋領域Ｒｃ０が窪んだ状態となる（図１参照）。この現象を更に詳細に説明すると以下のとおりである。
【００５３】
露光工程を開始するに際し、図３に示されるように、光架橋性高分子フィルム１の表面に例えばメッシュ状のフォトマスク２が被覆される。そして、図４に示されるように、フォトマスク２の上方からフォトマスク２および光架橋性高分子フィルム１に向かって紫外線が照射されると、光架橋性高分子フィルム１のフォトマスク被覆箇所ではフォトマスク２によって紫外線が遮られる一方、光架橋性高分子シート１の非被覆箇所には紫外線が照射される。したがって、光架橋性高分子フィルム１の非被覆箇所では、二量化基であるシンナモイル基３同士が二量化し、その結果、高分子主鎖４同士が接近して光架橋性高分子フィルム１の非被覆箇所の体積が減少する。なお、このとき、紫外線として２８０ｎｍ付近のフィルタリングされた紫外線ではなく広域波長領域の紫外線を使用することにより効率的に体積減少を促進することができる。
【００５４】
＜生体材料パターニング材の製造方法＞
生体材料パターニング材は、洗浄工程および塗布工程を経て製造される。以下、これらの工程について詳述する。
【００５５】
洗浄工程では、生体材料パターニング用樹脂基材１００が洗浄される。塗布工程では、洗浄後の生体材料パターニング用樹脂基材１００に、生体材料を含む液が塗布される。なお、このとき、生体材料は、生体材料パターニング用樹脂基材１００の凹凸構造ならびに架橋領域Ｒｃ０および未架橋領域Ｒｎ０の僅かな物理的・化学的物性の差に応じて架橋領域Ｒｃ０または未架橋領域Ｒｎ０に沿ったパターンを形成する。なお、この生体材料パターニング用樹脂基材１００に２種類の生体材料パターンを形成したい場合、生体材料パターニング用樹脂基材１００に、再度、異なる種類の生体材料を含む液が塗布される。
【００５６】
＜生体材料パターニング用樹脂基材および生体材料パターニング材の特徴＞
（１）
第１実施形態に係る生体材料パターニング用樹脂基材１００は、光照射によって架橋領域Ｒｃ０および未架橋領域Ｒｎ０のパターンＰｎ０を形成することができると共に架橋領域Ｒｃ０を窪ませることができる。すなわち、この生体材料パターニング用樹脂基材１００は、洗浄などの煩雑な工程および厳密な雰囲気制御を必要とせずに作製することができる。また、この生体材料パターニング用樹脂基材１００は、架橋領域Ｒｃ０／未架橋領域Ｒｎ０という僅かな表面弾性率・表面自由エネルギーの差および凹凸構造等により生体材料のパターニングを行うことができる。このため、この生体材料パターニング用樹脂基材１００は、２種の生体材料をパターニングすることも可能である。
【００５７】
（２）
第１実施形態に係る生体材料パターニング材では、細胞の共培養等を行うことができる。
【００５８】
＜変形例＞
（Ａ）
先の実施の形態では特に言及しなかったが、生体材料パターニング用樹脂基材の製造方法の露光工程において、パターンＰｎ０の形成後、（ｉ）パターンＰｎ０に対応するフォトマスクの配置方法を変えたり、（ｉｉ）そのフォトマスクの上に別のフォトマスクを重ねたり、（ｉｉｉ）そのフォトマスクを別のフォトマスクに置き換えたりした後に、さらに露光を行うことによってパターンＰｎ０を加工してもよい。かかる場合、例えば、（ｉ）パターンＰｎ０形成後の未架橋領域Ｒｎ０に対して先とは異なる量の光を照射して先の架橋領域Ｒｃ０の架橋度とは異なる架橋度を有する新たな架橋領域を形成してもよいし、（ｉｉ）パターンＰｎ０形成後の架橋領域Ｒｃ０に対して部分的に光を照射して先の架橋領域Ｒｃ０の架橋度とは異なる架橋度を有する新たな架橋領域を形成してもよいし、（ｉｉｉ）前２つの新たな架橋領域を同時に形成してもよい。なお、かかる場合、新たな架橋領域の窪み度合いは先の架橋領域Ｒｃ０の窪み度合いと異なり、その結果、複雑な凹凸構造が形成されることになる。このようにしてパターンＰｎ０を加工すれば、未架橋領域Ｒｎ０および複数種類の架橋領域を利用した３種以上の生体材料のパターニングを行うことができる。
【００５９】
また、パターンＰｎ０の加工は、生体材料が細胞や菌等の移動可能なものであれば、生体材料パターニング材が製造された後、すなわち細胞や菌等が生体材料パターニング用樹脂基材にパターニングされた後に行われてもかまわない。かかる場合、細胞や菌等は、新たな架橋領域を住処として好めばその架橋領域に移動して新たなパターンを形成する。そして、細胞等の移動後に空いた領域には、新たな細胞や菌をパターニングすることができる。すなわち、このようにすれば、段階的に３種以上の生体材料のパターニングを行うことができる。
【００６０】
（Ｂ）
先の実施の形態では特に言及しなかったが、未架橋領域Ｒｎ０を、架橋領域Ｒｃ０の架橋度と異なる架橋度を有するように光架橋させてもよい。かかる場合であっても、先の実施の形態に係る生体材料パターニング用樹脂基材と同様の効果を奏することができる。
【００６１】
−第２実施形態−
本発明の第２実施形態に係る生体材料パターニング用樹脂基材１００Ａは、図２に示されるように、架橋領域Ｒｃ１および未架橋領域Ｒｎ１によるパターンＰｎ１を有する。このような生体材料パターニング用樹脂基材１００Ａは、例えば、光架橋性高分子から形成される基板に対して、パターンＰｎ１に対応するフォトマスクを介して光を照射することにより、または、レーザー光線を直接、照射することにより作製される。なお、この生体材料パターニング用樹脂基材１００Ａは、架橋領域Ｒｃ１が窪まず未架橋領域Ｒｎ１と同一平面上に存在すること以外、第１実施形態に係る生体材料パターニング用樹脂基材１００と同一である。このような生体材料パターニング用樹脂基材１００Ａは、第１実施形態で例示された比較的柔軟性に乏しい骨格を高分子主鎖として採用することにより実現することができる。このため、ここでは、光架橋性高分子およびその製造方法ならびに生体材料パターニング用樹脂基材１００Ａの製造方法の説明を省略する。なお、本実施形態においても第１実施形態の変形例を適用することは可能である。
【００６２】
＜実施例＞
以下、実施例を示して本発明の実施の形態をより詳細に説明する。なお、本発明は以下の実施例に限定されるものではない。
【実施例１】
【００６３】
＜光架橋性高分子の合成＞
シンナモイル基を含むモノマーであるケイ皮酸ビニル（VCi）と、ポリジメチルシロキサン（PDMS）を含むマクロモノマー（PDMS macromonomer）とを共重合して光架橋性高分子であるグラフト共重合体（PVCi-g-PDMS）を合成した。
【００６４】
具体的には、先ず、５．４８ｇのVCiおよび２．４４ｇのPDMS macromonomerを、全モノマー量が２０質量％になるように３１．６８ｍＬのベンゼンに溶解させて溶液を調製した。次いで、この溶液に対して、窒素雰囲気下、開始剤として０．４０ｇの２，２’-Azobis isobutyronitrile (AIBN)を添加した後（全モノマー量に対して５．０質量％）、窒素雰囲気下、７０℃で８時間、その溶液を加熱し続けることにより重合を行ってPVCi-g-PDMSを合成した（以下の化学式参照）。
【００６５】
【化２】
2014103857.tif 000004
【００６６】
（なお、化学式中、PVCi-g-PDMS中のｌは５以上１０００００以下の整数であり、ｍは５以上５０００以下の整数であり、ｎは２以上５０００以下の整数である。）
【００６７】
続いて、PVCi-g-PDMSの溶液をメタノール／ｎ−ヘキサン（２：１）の混合液６００ｍＬに滴下してPVCi-g-PDMSを沈殿させた。このとき、未反応のモノマーは溶媒に溶解する。このため、濾過等の手法によって溶媒を除去することによりPVCi-g-PDMSから未反応のモノマーを除去した。そして、再度、PVCi-g-PDMSを５０ｍＬのベンゼンに溶解させた後に、その溶液をメタノール／ｎ−ヘキサン（２：１）の混合溶液３００ｍＬに滴下してPVCi-g-PDMSを沈殿させることにより、PVCi-g-PDMSを精製した。そして、先と同様にして溶媒を除去した後、さらにメタノール／ｎ−ヘキサン（２：１）の混合溶液にてPVCi-g-PDMSを洗浄して精製処理を終了した。得られたPVCi-g-PDMSの組成を１Ｈ‐ＮＭＲによって決定した。１Ｈ‐ＮＭＲの測定結果から算出したPVCi-g-PDMSの組成を表１に示した。
【００６８】
【表１】
2014103857.tif 000005
【００６９】
＜細胞パターニング用樹脂基材の作製＞
PVCi-g-PDMSが１０質量％になるようにPVCi-g-PDMSをベンゼンに溶解させ、そのPVCi-g-PDMSベンゼン溶液を３０００ｒｐｍの回転速度で１０分間、シリコンウエハ上にスピンキャストすることによってPVCi-g-PDMSフィルムを調製した。
【００７０】
そして、そのPVCi-g-PDMSフィルムにフォトマスクとしてのシートメッシュ（pitch＝12.5μｍ，hole＝7.5μｍ，bar＝5μｍ）を乗せた後、光照射機（ウシオオプティカル  モデュレックス）を用いてそのPVCi-g-PDMSフィルムに広域波長のＵＶ光あるいは干渉フィルターによって制御した２７０ｎｍ近傍のＵＶ光を所定時間照射した。なお、このときの光源からサンプルまでの距離は５７ｃｍであり、COHERENT（株式会社インデコ）によりPVCi-g-PDMSフィルム上の光量を測定すると２．０ｍＷであった。原子間力顕微鏡（ＡＦＭ）を用いて、その光照射後のPVCi-g-PDMSフィルムの表面構造観察を行った結果を図５および図６に示す。図５および図６に示されるように、ＵＶ照射された部分の膜厚が減少しており、シートメッシュに対応する形状がPVCi-g-PDMSフィルム表面に明確に確認された。
【００７１】
そこで次に、細胞の大きさを考慮して、上記のサイズよりも大きな孔を有するメッシュ（pitch＝83μｍ，hole＝45μｍ，bar＝38μｍ）を用意した。そして、先と同様にPVCi-g-PDMSフィルムにそのシートメッシュを乗せた後、光照射機を用いてそのPVCi-g-PDMSフィルムに広域波長のＵＶ光あるいは干渉フィルターによって制御した２７０ｎｍ近傍のＵＶ光を所定時間照射して細胞パターニング用樹脂基材を作製した。
【００７２】
＜細胞パターニング材の作製（細胞培養）＞
先ず、細胞パターニング用樹脂基材をＰＢＳで十分に洗浄した後、その細胞パターニング用樹脂基材を６ウェル細胞用プレートにひいた。次いで、各ウェルをイーグルＭＥＭ培地（Ｅ：ＭＥＭ）で３回洗浄して余分なゴミや菌を取り除いた。続いて、マウス繊維芽細胞（Ｌ９２９）の細胞懸濁液を各ウェル内に約５ｍＬずつ分注した後（１×１０５cells/well）、そのマウス繊維芽細胞（Ｌ９２９）を３７℃で５％ＣＯ２のインキュベーター内で３日間あるいは７日間、培養した。培養完了後、各ウェルをＥ−ＭＥＭで２回、ＰＢＳで１回洗浄してから位相差顕微鏡で細胞の様子を観察した。その結果を図７および図８に示す。先ず、２７０ｎｍのＵＶ照射フィルム表面で細胞培養したときの７日目の顕微鏡写真（図７参照）から、２時間ＵＶ照射した表面では僅かに細胞パターンを確認することができ、さらに４時間ＵＶ照射した表面ではシートメッシュのパターンに対応した細胞パターンを確認することができた。メッシュ状のフォトマスクを用いて光照射しているため、写真から光照射されて表面が凹んでいる部分に細胞が選択的に分布していることがわかる。
【００７３】
さらに、より明確な細胞パターンを形成させるため、広域波長のＵＶ光を３０分照射した表面で同様に細胞培養した。図８に示されるように、細胞培養後３日目で既に細胞の分布に明確なパターンが確認でき、７日後になるとさらに明確なパターンに変化していることがわかる。この場合にも、光照射部分であるフィルムの凹部分に細胞が選択的に分布し、メッシュ状のパターンを形成していることがわかる。このような結果は，材料表面の凹凸、架橋形成による表面弾性率・表面自由エネルギー等の僅かな差を細胞が認識して，より居心地のよい表面に分布するためと推察される。
【符号の説明】
【００７４】
１００，１００Ａ      生体材料パターニング用樹脂基材
Ｐｎ０，Ｐｎ１        パターン
Ｒｃ０，Ｒｃ１        架橋領域
Ｒｎ０，Ｒｎ１        未架橋領域
【図１】
2014103857.tif 000006
【図２】
2014103857.tif 000007
【図３】
2014103857.tif 000008
【図４】
2014103857.tif 000009
【図５】
2014103857.tif 000010
【図６】
2014103857.tif 000011
【図７】
2014103857.tif 000012
【図８】
2014103857.tif 000013